2)

Les entrées suivantes sont insérées pour les additifs E 1206 et E 1207 après la ligne correspondant au copolymère méthacrylate basique (E 1205): «E 1206 COPOLYMÈRE DE MÉTHACRYLATE NEUTRE Synonymes Polymère d’acrylate d’éthyle et de méthacrylate de méthyle; acrylate d’éthyle, polymère de méthacrylate de méthyle; acrylate d’éthyle, polymère avec du méthacrylate de méthyle; méthacrylate de méthyle, polymère d’acrylate d’éthyle; méthacrylate de méthyle, polymère avec de l’acrylate d’éthyle Définition Le copolymère de méthacrylate neutre est un copolymère entièrement polymérisé de méthacrylate de méthyle et d’acrylate d’éthyle. Il est fabriqué selon un procédé de polymérisation en émulsion. Il est obtenu par polymérisation redox des monomères acrylate d’éthyle et méthacrylate de méthyle, amorcée par un système générateur de radicaux libres stabilisé au moyen de monostéaryléther de polyéthylèneglycol et d’acide vinylique/hydroxyde de sodium. Les monomères résiduels sont éliminés par une distillation à la vapeur d’eau. Numéro CAS: 9010-88-2 Nom chimique Poly(éthylacrylate-co-méthylméthacrylate) 2:1 Formule chimique Poly[(CH2:CHCO2CH2CH3)-co-(CH2:C(CH3)CO2CH3)] Masse moléculaire moyenne en masse Environ 600 000 g/mol Composition/Résidu après évaporation 28,5 – 31,5 % 1 g de dispersion est séché dans une étuve à 110 °C pendant 3 heures. Description Dispersion blanchâtre (le produit est commercialisé sous la forme d’une dispersion aqueuse à 30 % de matière sèche) de faible viscosité à légère odeur caractéristique. Identification Spectroscopie d’absorption des infrarouges Caractéristique du composé Viscosité Max. 50 mPa.s, 30 tpm/20 °C (viscosimétrie Brookfield) valeur pH 5,5 – 8,6 Densité relative (à 20 °C) 1,037 – 1,047 Solubilité La dispersion est miscible dans l’eau, quelle que soit la proportion. Le polymère et la dispersion sont facilement solubles dans l’acétone, l’éthanol et l’alcool isopropylique. La substance est insoluble lorsqu’elle est mélangée à de l’hydroxyde de sodium 1 N dans un rapport de 1 à 2. Pureté Cendres sulfatées Pas plus de 0,4 % dans la dispersion Monomères résiduels Total des monomères (somme du méthacrylate de méthyle et de l’acrylate d’éthyle): pas plus de 100 mg/kg dans la dispersion Émulsifiant résiduel Monostéaryléther de polyéthylèneglycol [stéaryléther de macrogol (20)], pas plus de 0,7 % dans la dispersion Solvants résiduels Éthanol, pas plus de 0,5 % dans la dispersion Méthanol, pas plus de 0,1 % dans la dispersion Arsenic Pas plus de 0,3 mg/kg dans la dispersion Plomb Pas plus de 0,9 mg/kg dans la dispersion Mercure Pas plus de 0,03 mg/kg dans la dispersion Cadmium Pas plus de 0,3 mg/kg dans la dispersion E 1207 COPOLYMÈRE DE MÉTHACRYLATE ANIONIQUE Synonymes Polymère de l’acrylate de méthyle, du méthacrylate de méthyle et de l’acide méthacrylique; acide méthacrylique, polymère avec de l’acrylate de méthyle et du méthacrylate de méthyle Définition Le copolymère de méthacrylate anionique est un copolymère entièrement polymérisé d’acide méthacrylique, de méthacrylate de méthyle et d’acrylate de méthyle. Il est obtenu en milieu aqueux par polymérisation en émulsion de méthacrylate de méthyle, d’acrylate de méthyle et d’acide méthacrylique, amorcée par un système générateur de radicaux libres stabilisé au moyen de laurylsulfate de sodium et de monooléate de polyoxyéthylènesorbitane (polysorbate 80). Les monomères résiduels sont éliminés par une distillation à la vapeur d’eau. Numéro CAS: 26936-24-3 Nom chimique Poly (méthylacrylate-co-méthylméthacrylate-co-acide méthacrylique) 7:3:1 Formule chimique Poly[(CH2:CHCO2CH3)-co-(CH2:C(CH3)CO2CH3)-co-(CH2:C(CH3)COOH)] Masse moléculaire moyenne en masse Environ 280 000 g/mol Composition/Résidu après évaporation 28,5 – 31,5 % 1 g de dispersion est séché dans une étuve à 110 °C pendant 5 heures. 9,2 – 12,3 % d’unités d’acide méthacrylique dans la matière sèche Description Dispersion blanchâtre (le produit est commercialisé sous la forme d’une dispersion aqueuse à 30 % de matière sèche) de faible viscosité à légère odeur caractéristique. Identification Spectroscopie d’absorption des infrarouges Caractéristique du composé Viscosité Max. 20 mPa.s, 30 tpm/20 °C (viscosimétrie Brookfield) valeur pH 2,0 – 3,5 Densité relative (à 20 °C) 1,058 – 1,068 Solubilité La dispersion est miscible dans l’eau, quelle que soit la proportion. Le polymère et la dispersion sont facilement solubles dans l’acétone, l’éthanol et l’alcool isopropylique. La substance est soluble lorsqu’elle est mélangée à de l’hydroxyde de sodium 1 N dans un rapport de 1 à 2. Soluble à un pH supérieur à 7,0. Pureté Indice d’acidité Entre 60 et 80 mg KOH/g de matière sèche Cendres sulfatées Pas plus de 0,2 % dans la dispersion Monomères résiduels Total des monomères (somme de l’acide méthacrylique, du méthacrylate de méthyle et de l’acrylate de méthyle): pas plus de 100 mg/kg dans la dispersion Émulsifiants résiduels Laurylsulfate de sodium, pas plus de 0,3 % dans la substance sèche Polysorbate 80, pas plus de 1,2 % dans la substance sèche Solvants résiduels Méthanol, pas plus de 0,1 % dans la dispersion Arsenic Pas plus de 0,3 mg/kg dans la dispersion Plomb Pas plus de 0,9 mg/kg dans la dispersion Mercure Pas plus de 0,03 mg/kg dans la dispersion Cadmium Pas plus de 0,3 mg/kg dans la dispersion»